(57)【要約】【課題】銀及び銀合金を被覆した基材から銀を環境への負荷を軽減しつつ、低コストで回収することができる。【解決手段】銀又は銀系合金を被覆した基材に硝酸鉄（ＩＩＩ）含有溶液を添加し、銀又は銀系合金を溶解させる溶解剥離工程と、銀又は銀系合金が溶解した溶液に塩酸を加えて、塩化銀沈殿物を生成する塩化銀生成工程と、溶解剥離工程後の溶液に含まれる２価の鉄イオンを３価の鉄イオンに酸化する硝酸鉄再生工程とを有し、溶解剥離工程では、基材を添加した後の硝酸鉄（ＩＩＩ）含有溶液中のＦｅ３＋濃度がＦｅ２＋濃度の１．５倍量以上となるように維持し、硝酸鉄再生工程で生成した硝酸鉄（ＩＩＩ）含有溶液を溶解剥離工程で使用する。【選択図】図１
2015221934.tif 000002
【特許請求の範囲】
【請求項１】
銀又は銀系合金を被覆した基材に硝酸鉄（ＩＩＩ）含有溶液を添加し、該銀又は銀系合金を溶解させ、該基材から該銀又は銀系合金を剥離する溶解剥離工程と、
上記銀又は銀系合金が溶解した溶液に塩酸を加えて、塩化銀沈殿物を生成する塩化銀生成工程と、
上記溶解剥離工程後の上記溶液に含まれる２価の鉄イオンを３価の鉄イオンに酸化し、硝酸鉄（ＩＩＩ）含有溶液を再生する硝酸鉄再生工程とを有し、
上記溶解剥離工程では、上記基材を添加した後の上記硝酸鉄（ＩＩＩ）含有溶液中のＦｅ３＋濃度がＦｅ２＋濃度の１．５倍量以上となるように維持し、
上記硝酸鉄再生工程で生成した硝酸鉄（ＩＩＩ）含有溶液を上記溶解剥離工程で使用することを特徴とする銀の回収方法。
【請求項２】
上記Ｆｅ３＋濃度をＦｅ２＋濃度の２．５倍量以上に維持することを特徴とする請求項１に記載の銀の回収方法。
【請求項３】
上記硝酸鉄再生工程は、上記塩化銀生成工程後に行うことを特徴とする請求項１又は請求項２に記載の銀の回収方法。
【請求項４】
上記硝酸鉄再生工程後に、該硝酸鉄再生工程で生成した硝酸鉄（ＩＩＩ）含有溶液の濃度を上記溶解剥離工程に使用する硝酸鉄（ＩＩＩ）含有溶液の濃度に調整する硝酸鉄（ＩＩＩ）含有溶液調整工程を更に有することを特徴とする請求項１乃至請求項３のいずれか１項に記載の銀の回収方法。
【請求項５】
上記銀系合金を被覆した基材とは、銀ロウを被覆した鉄合金であることを特徴とする請求項１乃至請求項４のいずれか１項に記載の銀の回収方法。
【請求項６】
上記硝酸鉄再生工程では、上記溶解剥離工程後の上記溶液の液温を４５℃以上、７０℃以下とすることを特徴とする請求項１乃至請求項５のいずれか１項に記載の銀の回収方法。
【請求項７】
上記硝酸鉄（ＩＩＩ）含有溶液調整工程では、上記溶解剥離工程で溶解した銀以外の銀合金成分と当量の硝酸イオンを硝酸を添加することにより補充して、該硝酸鉄再生工程で生成した硝酸鉄（ＩＩＩ）含有溶液の硝酸イオン濃度を調整することを特徴とする請求項４乃至請求項６のいずれか１項に記載の銀の回収方法。
【発明の詳細な説明】
【技術分野】
【０００１】
本発明は、銀又は銀系合金を被覆した基材表面から銀又は銀系合金を溶解剥離して、基材から銀又は銀系合金中の銀を回収する銀の回収方法に関する。
【背景技術】
【０００２】
電子材料には、鉄系合金基材上に銀ロウ等の銀系合金を塗布または成膜して銀ロウ被覆鉄合金としたものを用いることが広く行われている。例えば、セラミックやガラスに近い熱膨張係数を示す鉄−ニッケル−コバルト合金製薄板材の両表面に銀ロウを塗布したものは、金属とセラミックやガラスとの接合に適しており、接合面の形状に合わせて打ち抜き加工した上で、圧電振動子や圧電発振器などの気密封入などに利用される。
【０００３】
このようなに銀ロウを被覆した鉄合金を電子材料として利用する場合には、打ち抜き屑などの加工屑が多量に発生する。特に、鉄−ニッケル−コバルト合金などの高価な鉄系合金基材上に銀系合金の銀ロウを塗布している場合には、基材自身や塗布された銀もそれぞれ回収して再生利用することが望まれている。
【０００４】
特に鉄系合金基材では、合金成分に上記のようにニッケルやコバルトといった高価な金属を用いているため、好ましくは全量溶解せずに、しかも被覆した銀ロウ等の銀系合金の部分だけを分離して回収することが望まれている。
【０００５】
研削など機械的な方法による分離は、分離が不完全であり、しかも新たなコンタミネーションを生じる懸念もあるため、好ましくない。
【０００６】
鉄系合金基材上の銀合金のみを溶解する方法としては、例えば特許文献１に示すように、シアン化アルカリ溶液を用いる方法が一般的に用いられている。
【０００７】
特許文献１は、銀ロウ被覆鉄合金の加工屑から、銀含有量が１０ｐｐｍ以下の鉄合金及び銀ロウ成分を別々に有効に回収する方法を提供するものである。
【０００８】
特許文献１の方法は、具体的に、銀ロウ被覆鉄合金の加工屑を小片化し且つ表面同士が密着しないように変形させる前処理工程、銀ロウ被覆鉄合金の小片を導電性且つ通液性の籠に収容し、籠をシアン化合物水溶液中に浸漬し、籠をアノードとし、籠の外にカソードを設け、電解処理して、鉄合金表面から銀ロウ成分を除去してカソードに移動させる電解剥離処理工程を有する。更に、特許文献１の方法は、電解処理した銀ロウ被覆鉄合金の小片を、酸素又は酸化剤を含有するシアン化合物水溶液中に浸漬して鉄合金表面から銀ロウ成分を十分に除去する仕上剥離処理工程、及び鉄合金表面から銀ロウ成分を除去した小片を水洗する水洗工程を有し、銀ロウ被覆鉄合金からの鉄合金及び銀ロウ成分を回収する。
【０００９】
特許文献１のようなシアン化アルカリ溶液を用いる手法は、鉄系合金基材を損失することなく、全て溶解して銀系合金のみを分離回収することができる。しかしながら、特許文献１の方法では、毒物であるシアン化アルカリを使用するために、特定の専用作業施設を設け、発生する洗浄液中のシアンを完全分解する排水処理設備が必要となるなど管理上の手間とコストが大きくなる課題があった。
【００１０】
一方、シアン化アルカリを用いない方法としては、下記の特許文献２に硝酸鉄（ＩＩＩ）の水溶液を用いる方法が開示されている。この方法は、金属材料を被覆した鉄基合金素材を硝酸第二コバルト、硝酸第二銅、硝酸第二鉄から採択される１種又は２種以上を含有する剥離溶液に浸漬することを特徴とする鉄基合金素材に被覆された金属材料の回収方法である。
【００１１】
特許文献２のような、硝酸鉄（ＩＩＩ）の溶液を用いる手法は、Ｆｅ３＋を酸化剤として、下記の式１に銀メタルについて、式２に銅メタルについて例示する溶解反応により、銀ロウに含まれる銀メタルや銅メタルを溶解するものである。この方法は、毒物に該当する薬剤を使用しないため、設備立地への制限が少ないという利点がある。
【００１２】
Ｆｅ３＋（ＮＯ３−）３  ＋  Ａｇ
→  Ｆｅ２＋（ＮＯ３−）２  ＋  Ａｇ＋（ＮＯ３−）・・・＜式１＞
２Ｆｅ３＋（ＮＯ３−）３  ＋  Ｃｕ
→  ２Ｆｅ２＋（ＮＯ３−）２  ＋  Ｃｕ２＋（ＮＯ３−）２・・・＜式２＞
【００１３】
しかしながら、Ｆｅ３＋が酸化剤として働いてＦｅ２＋になる反応と、Ａｇ＋が還元されてＡｇメタルに戻る反応の標準電極電位は、ほぼ同レベルである。このため、式１の反応が進んで液中のＦｅ２＋やＡｇ＋の濃度が上昇してくると、式１の逆反応、すなわち一旦溶解した銀の析出反応が起こるという問題がある。
【００１４】
銀ロウを被覆した鉄系合金基材を再利用する場合には、一般に、基材中の銀品位を数十ｐｐｍ以下にまで低減する必要がある。このため、式１の逆反応によって基材上に銀メタルの再析出現象が生じると、回収した基材をそのまま鉄系合金原料として再利用することは難しくなる問題がある。
【００１５】
式１から逆反応による銀の再析出を防止するには、式１の右辺の反応系におけるＦｅ２＋やＡｇ＋に比べて左辺の生成系で、大過剰のＦｅ３＋イオンが存在する状態を維持すれば良いとも考えられる。しかしながら、使用する硝酸鉄（ＩＩＩ）量が回収する基材や銀などの有価物に対して多くなった場合には、コストが嵩んでしまう。また、硝酸鉄（ＩＩＩ）は、環境への窒素負荷が大きいため、処理するには環境への窒素負荷を許容範囲まで低減させる処理が必要となる。そのため、硝酸鉄（ＩＩＩ）の溶液の使用量が多くなると、それに伴って大量の溶液を処理する必要があるため、より手間がかかり、また大量の溶液を処理する設備が必要となる。
【００１６】
したがって、銀又は銀系合金を被覆した基材表面から銀を回収する方法には、環境への負荷を軽減でき、安全性とコストの両面で安定した方法が求められている。
【先行技術文献】
【特許文献】
【００１７】
【特許文献１】特開２００３−８９８９４号公報
【特許文献２】特開平０２−１５９３２４号公報
【発明の概要】
【発明が解決しようとする課題】
【００１８】
そこで、本発明は、このような実情に鑑みて提案されたものであり、基材を溶出させることなく、基材に被覆された銀又は銀合金を完全に溶解し、基材も再利用できる形で回収でき、かつ銀も回収することができる銀の回収方法を提供することを目的とする。また、本発明は、環境負荷低減と安全性とコスト削減を安定的に満たす銀の回収方法を提供することを目的とする。
【課題を解決するための手段】
【００１９】
上述した目的を達成する本発明に係る銀の回収方法は、銀又は銀系合金を被覆した基材に硝酸鉄（ＩＩＩ）含有溶液を添加し、銀又は銀系合金を溶解させ、基材から銀又は銀系合金を剥離する溶解剥離工程と、銀又は銀系合金が溶解した溶液に塩酸を加えて、塩化銀沈殿物を生成する塩化銀生成工程と、溶解剥離工程後の溶液に含まれる２価の鉄イオンを３価の鉄イオンに酸化し、硝酸鉄（ＩＩＩ）含有溶液を再生する硝酸鉄再生工程とを有し、溶解剥離工程では、基材を添加した後の硝酸鉄（ＩＩＩ）含有溶液中のＦｅ３＋濃度がＦｅ２＋濃度の１．５倍量以上となるように維持し、硝酸鉄再生工程で生成した硝酸鉄（ＩＩＩ）含有溶液を溶解剥離工程で使用することを特徴とする。
【発明の効果】
【００２０】
本発明では、基材を溶出させることなく、基材に被覆された銀又は銀合金を完全に溶解し、基材も再利用できる形で回収でき、かつ銀も回収することができる。本発明では、シアンを用いていないため、環境への負荷を軽減でき、経済的に銀を回収することができる。また、本発明では、銀や銀合金の溶出に使用する硝酸鉄（ＩＩＩ）含有溶液を多数回繰り返して利用することにより、環境負荷低減と安全性とコスト削減を安定的に満たすことができる。
【図面の簡単な説明】
【００２１】
【図１】銀の回収方法のフローチャートである。
【図２】実施例で用いた回転撹拌槽の概略図である。
【図３】酸化再生時の酸化還元電位の測定値の経時変化例をグラフ化した図である。
【発明を実施するための形態】
【００２２】
以下に、本発明を適用した銀の回収方法について図面を参照して詳細に説明する。なお、本発明は、特に限定がない限り、以下の詳細な説明に限定されるものではない。
【００２３】
１．溶解剥離工程
２．塩化銀生成工程
３．硝酸鉄再生工程
４．硝酸鉄（ＩＩＩ）含有溶液調整工程
５．銀以外の金属回収工程
６．基材水洗工程
【００２４】
＜銀の回収方法＞
銀の回収方法は、銀又は銀合金によって表面が被覆された基材が対象である。処理対象としては、例えば、鉄合金基材の表面に銀又は銀系合金が塗布又は成膜された銀被覆基材を挙げることができる。処理対象は、その形状や大きさ、処理設備の形態や大きさに応じて、切断、裁断、破砕などの適切な前処理を施してから、銀を回収するための処理に供する。また、ゴミ、埃、油等が付着している場合は、付着物に応じた方法で事前に洗浄前処理を施すことが好ましい。
【００２５】
具体的に、処理対象としては、鉄合金基材に、銀と銅の合金からなる銀ロウを被覆した銀ロウ被覆基材がある。処理対象の銀ロウ被覆基材としては、鉄−ニッケル−コバルト合金製薄板材の表面に銀ロウを塗布した電子材料の加工屑やスペックアウト品など、あるいはこの材料を用いた製品のスクラップ等を挙げることができる。
【００２６】
なお、一般的な銀ロウは、銀に銅、亜鉛、スズ、などを加えて合金化したものである。例えば電子材料に用いられる銀ロウは、銀に１０〜３０％の銅が配合されている合金である。なお、電子材料に用いられる銀ロウは、亜鉛やスズが配合されていないか、配合されていても極微量である。
【００２７】
銀の回収方法については、銀ロウ被覆基材を例に挙げて説明する。なお、この銀の回収方法は、銀や銀合金を被覆した基材であれば同様に銀を回収することができる。
【００２８】
銀の回収方法は、図１に示すように、適切な前処理を施した銀ロウ被覆基材片に硝酸鉄（ＩＩＩ）含有溶液を添加して銀ロウを溶解して剥離する溶解剥離工程と、溶解させた銀を塩化銀として生成する塩化銀生成工程と、溶解剥離工程後の溶液に含まれる２価の鉄イオンを３価の鉄イオンに酸化し、硝酸鉄（ＩＩＩ）含有溶液を再生する硝酸鉄再生工程とを有する。また、銀の回収方法は、溶解剥離工程で剥離した鉄合金基材を水洗する基材水洗工程を有する。さらに、銀の回収方法は、硝酸鉄（ＩＩＩ）含有溶液を再利用するにあたり、硝酸イオン濃度を調整する硝酸鉄（ＩＩＩ）含有溶液調整工程を有する。
【００２９】
＜１．溶解剥離工程＞
溶解剥離工程は、適切な前処理を施した銀ロウ被覆基材片から銀ロウを溶解して、銀ロウを鉄合金基材から剥離する。この溶解剥離工程では、鉄合金基材片を溶解させず、また基材片を損傷させることなく、基材原料として再生利用できる形で銀ロウを剥離する。具体的に、溶解剥離工程は、溶解処理液に銀ロウ被覆基材片を浸漬させて、銀ロウを溶解させて鉄合金基材から銀ロウを剥離する。
【００３０】
溶解剥離工程で用いる溶解処理液には、硝酸鉄（ＩＩＩ）を含有する水溶液、または後述する硝酸鉄再生工程で得られた硝酸鉄（ＩＩＩ）を含有する水溶液（以下、それぞれを硝酸鉄（ＩＩＩ）含有溶液という）を用いることができる。
【００３１】
溶解剥離工程では、下記の式１、式２に示す反応が生じる。なお、電子部品に用いられる銀ロウは、銀以外の銀合金成分の殆どが銅である。したがって、式２に銅の反応式を示す。
Ｆｅ（ＮＯ３）３  ＋  Ａｇ  →  Ｆｅ（ＮＯ３）２  ＋  Ａｇ（ＮＯ３）
・・・＜式１＞
２Ｆｅ（ＮＯ３）３  ＋  Ｃｕ
→  ２Ｆｅ（ＮＯ３）２  ＋  Ｃｕ（ＮＯ３）２・・・＜式２＞
【００３２】
即ち、溶解剥離工程では、硝酸鉄（ＩＩＩ）が酸化剤として働き、銀ロウ中の銀を硝酸銀として溶解させ、銅を硝酸銅として溶解させる。ここで、Ｆｅ３＋がＦｅ２＋になる反応の標準酸化還元電位と、Ａｇ＋が還元されてＡｇメタルに戻る反応の標準酸化還元電位とは、ほぼ同じである。このため、溶解剥離工程では、式１に示す反応が進み、Ｆｅ２＋やＡｇ＋の濃度が上昇すると、式１の逆反応が生じ、一旦溶解した銀の析出反応が生じる。
【００３３】
そこで、発明者らは、溶解剥離工程で式１の逆反応を抑制するための条件を求めて試験を重ねた結果、溶解処理液に銀ロウ被覆基材を浸漬した状態、即ち溶解反応中における溶解処理液中のＦｅ３＋イオン量が、常にＦｅ２＋イオンの１．５倍量以上になるよう維持することが好ましく、２．５倍量以上になるよう維持することが更に好ましいことを見出した。
【００３４】
溶解処理液中のＦｅ３＋イオン量が、常にＦｅ２＋イオンの１．５倍量以上、好ましくは２．０倍量以上、更に好ましくは２．５倍量以上になるよう溶解処理液を維持する必要がある。即ち、溶解剥離工程では、単に溶解処理液中のＦｅ３＋が過剰となるように硝酸鉄（ＩＩＩ）の濃度を高くするのではなく、銀の還元反応を抑制するのに最低限必要な硝酸鉄（ＩＩＩ）の濃度とする。これにより、この溶解剥離工程では、硝酸鉄（ＩＩＩ）含有溶液を必要量だけ使用すればよいため、硝酸鉄（ＩＩＩ）含有溶液の処理する場合には環境への窒素負荷を許容範囲まで軽減する手間及びコストを削減することができる。また、本実施の形態では、後述するように硝酸鉄（ＩＩＩ）含有溶液を再利用しているが、必要な量で繰り返し使用することができるためコストを削減することができる。
【００３５】
Ｆｅ３＋濃度を常にＦｅ２＋濃度の１．５倍量以上となるように維持するとは、例えばバッチ式溶解剥離処理を例に挙げると、１バッチで処理する銀ロウ被覆基材片に含まれる銀や銅などの溶解対象となるメタル量を事前に把握し、これらを全て溶解する際に発生すると見積もられるＦｅ２＋イオン量の、２．５倍量以上のＦｅ３＋イオンを含む硝酸鉄（ＩＩＩ）含有溶液始液を用いて溶解処理を開始する必要がある、ということである。Ｆｅ３＋イオン量を常にＦｅ２＋イオンの２．５倍量以上になるよう維持するためには、発生すると見積もられるＦｅ２＋イオン量の３．５倍量以上のＦｅ３＋イオンを含む硝酸鉄（ＩＩＩ）含有溶液始液を用いて処理を開始する。
【００３６】
なお、硝酸鉄（ＩＩＩ）含有溶液中のＦｅ２＋、Ｆｅ３＋を合わせた鉄濃度が１０ｇ／ｌ（０．１８ｍｏｌ／ｌ）以下の場合でも、銀ロウを溶解する反応は行なえるが、処理する銀ロウ被覆基材量当たりに必要な液量が多くなり過ぎるため現実的ではない。また、鉄濃度が１５０ｇ／ｌ（２．６７ｍｏｌ／ｌ）以上になると、液の粘性や比重が高くなって、操業操作上、好ましくない。したがって、鉄濃度は、６０〜９０ｇ／ｌ（１．０７〜１．６０ｍｏｌ／ｌ）が好ましく、６０〜７０ｇ／ｌ（１．０７〜１．２５ｍｏｌ／ｌ）が更に好ましい。
【００３７】
溶解剥離工程では、溶解反応中においてＦｅ３＋濃度がＦｅ２＋濃度の１．５倍量以上に維持した状態で銀ロウを溶解させることで、銀を再び鉄合金基材に還元析出させず、銀を完全に溶解させることができ、かつ鉄合金基材を再利用できる形で銀ロウと分離することができる。
【００３８】
＜２．塩化銀生成工程＞
次に、銀及び銅が溶解した溶液から銀を塩化銀として生成及び回収する塩化銀生成工程を行う。具体的には、塩化銀生成工程は、溶液に溶け込んでいるＡｇ＋イオンと当量以下の量の塩酸を溶液に添加して塩化銀を生成、沈殿させる。そして、塩化銀生成工程は、塩化銀沈殿物を溶液から固液分離することにより、銀ロウ由来の銀を回収する。その反応式を下記の式３に示す。
Ａｇ（ＮＯ３）  ＋  ＨＣｌ  →  ＡｇＣｌ↓  ＋  ＨＮＯ３  ・・・＜式３＞
【００３９】
この塩化銀生成工程では、溶存するＡｇ＋イオンの当量を超える塩酸を添加すると、添加後の液中に塩化物イオン（Ｃｌ−イオン）が残留することになる。この残留した塩化物イオンは、後述するように硝酸鉄（ＩＩＩ）含有溶液を再生して、再び溶解剥離工程で使用して銀ロウを溶解する際に、塩化銀の沈殿を発生させてしまう。溶解剥離工程では、溶解途中の銀ロウ表面に塩化銀が析出すると、銀ロウと硝酸鉄（ＩＩＩ）含有溶液との接触が妨害される可能性があり、好ましくない。したがって、塩化銀生成工程では、塩化銀生成後の液中にＡｇ＋イオンが少量残留しているように塩酸の添加量を制御することが好ましい。
【００４０】
分離した塩化銀沈殿物は、水洗により付着液を除去した後、銀メタルの原料として再利用される。銀ロウ由来の銀以外の金属元素は、この塩化銀生成工程では除去されずに液中に蓄積することになる。
【００４１】
＜３．硝酸鉄再生工程＞
硝酸鉄再生工程は、溶解剥離工程で銀や銅の溶解反応により生成したＦｅ２＋イオンを、Ｆｅ３＋イオンに酸化して、硝酸鉄（ＩＩＩ）含有溶液を再生する。この硝酸鉄酸化工程は、塩化銀生成工程後に限らず、溶解剥離工程後であって塩化銀生成工程前に行っても問題はない。
【００４２】
硝酸鉄再生工程では、銀や銅の溶解後の溶液、例えば図１に示すように銀を除去した後の脱銀後液に酸化剤を供給して、Ｆｅ２＋イオンを酸化する。供給する酸化剤としては、空気（中の酸素）が適している。その他の酸化剤としては、酸素濃縮装置などを介した酸素濃縮空気、純酸素、オゾン、過酸化水素等を挙げることができる。硝酸鉄再生工程は、Ｆｅ２＋イオンをＦｅ３＋イオンにすることができればよく、条件は特に限定されない。なお、溶液を加温すると、常温の場合より反応が進みやすく処理時間を短縮できるので好ましい。
【００４３】
具体的には、銀を除去した後の脱銀後液（硝酸鉄溶液）の液温を４５℃以上７０℃以下に維持しながら、空気を吹き込むエアレーションを行い、Ｆｅ２＋イオンを酸化する。このような方法では、３時間、あるいは１〜２時間程度の短時間で効率よく硝酸鉄（ＩＩ）溶液を硝酸鉄（ＩＩＩ）溶液へと酸化再生させることができる。
【００４４】
なお、液温が４５℃未満では、短時間で酸化処理することが出来ず、同じ設備を用いてエアレーションを行っても３時間を超える時間を要し、ばらつきも多くなる。一方で、液温を４５℃以上とすることで酸化反応が早くなり、３時間以内の短時間で安定して酸化再生処理をすることができる。
【００４５】
また、液温は、高くなるほどより迅速に酸化が進行するが、７５℃を超えても蒸発による溶液の減少量が多くなることや加温にかかる熱量が増大してコストが増加するわりに再生速度が顕著に増加することはない。したがって、７５℃以下の温度で酸化することが適している。
【００４６】
酸化の終点は、過マンガン酸カリウムを利用した酸化還元滴定法などによりＦｅ２＋イオン残存量を定量することにより判定することが好ましい。
【００４７】
エアレーション手段としては、図２に例示するようなエアー供給管４と撹拌羽根３の組み合わせの他に、エジェクタ方式の気液混合器の利用や、マイクロバブル発生装置の利用、などが考えられるが、これに限定されるものではない。
【００４８】
なお、銀の回収方法では、得られた硝酸鉄（ＩＩＩ）含有溶液をそのまま溶解剥離工程で再利用してもよいが、次に説明するように、硝酸等を添加して濃度や液量を調整してもよい。
【００４９】
＜４．硝酸鉄（ＩＩＩ）含有溶液調整工程＞
硝酸鉄（ＩＩＩ）含有溶液の再利用の回数が少ない間は、得られた硝酸鉄（ＩＩＩ）含有溶液をそのまま溶解剥離工程で再利用することができる。しかしながら、硝酸鉄（ＩＩＩ）含有溶液をより多数回繰り返して利用するには、硝酸鉄再生工程後に、溶解剥離工程で溶解した銀以外の銀合金成分と当量の硝酸イオンを硝酸を添加することにより補充して、硝酸鉄再生工程で生成した硝酸鉄（ＩＩＩ）含有溶液の硝酸イオンの濃度を調整する必要がある。なお、例えば電子材料に用いられる銀ロウは、銀以外の銀合金成分は殆どが銅であるため、以下では銅を例に挙げて説明する。
【００５０】
即ち、硝酸鉄（ＩＩＩ）含有溶液調整工程では、硝酸鉄再生工程により生成した硝酸鉄（ＩＩＩ）含有溶液を溶解剥離工程で再利用できるように、硝酸鉄の濃度を調整する。硝酸鉄（ＩＩＩ）含有溶液調整工程は、硝酸鉄再生工程で得られた硝酸鉄（ＩＩＩ）を含有する溶液に、銅により消費された硝酸イオンを補充するための硝酸や、水、更には硝酸鉄（ＩＩＩ）を添加して、溶解剥離工程で再利用できる硝酸鉄（ＩＩＩ）含有溶液に液性、液量を調整してもよい。
【００５１】
ここで、硝酸鉄（ＩＩＩ）含有溶液調整工程における硝酸イオンの補充について説明する。溶解剥離工程にて式１で示される反応により溶解した銀のほぼ全量は、塩化銀生成工程で回収される。式２で示される反応により溶解した銅は、全量が硝酸鉄再生工程後の硝酸鉄（ＩＩＩ）含有溶液中に残存する。即ち、硝酸鉄再生工程後の硝酸鉄（ＩＩＩ）含有溶液では、溶解剥離工程にて溶解した銅の当量分の硝酸イオンが不足する。
【００５２】
発明者らは、硝酸鉄再生工程後の硝酸鉄（ＩＩＩ）含有溶液に硝酸イオンを補充するための硝酸を添加せずに、硝酸鉄再生工程後の硝酸鉄（ＩＩＩ）含有溶液を使用して溶解剥離工程から硝酸鉄再生工程までの処理を多数回重ねる試験を行った。その結果、硝酸イオンの不足が一定レベルを超えると、上述の硝酸鉄再生工程において酸化する際に、酸化中にＦｅ３＋イオンの一部が加水分解して沈殿が発生することを確認した。
【００５３】
なお、溶解剥離工程にて溶解した銀以外の銀合金成分と当量分の硝酸イオンを補填するために行う硝酸添加を、硝酸鉄再生工程の前に行うと、Ｆｅ２＋イオンをＦｅ３＋イオンに酸化する反応速度が著しく遅くなることも確認した。
【００５４】
従って、硝酸鉄（ＩＩＩ）含有溶液をより多数回繰返し利用するためには、硝酸鉄再生工程の後に、溶解剥離工程で溶解した銀以外の銅等の銀合金成分と当量の硝酸イオンを硝酸を添加することにより補填して、硝酸鉄再生工程で生成した硝酸鉄（ＩＩＩ）含有溶液の硝酸イオン濃度を調整する必要がある。これにより、銀の回収方法では、硝酸鉄再生工程において沈殿の発生が抑えられ、かつ硝酸鉄（ＩＩＩ）含有溶液を再利用できるため、低コストで効率良く硝酸鉄再生工程を行うことができる。
【００５５】
なお、硝酸鉄（ＩＩＩ）含有溶液調整工程は、溶解剥離工程から硝酸鉄再生工程までの間に固液分離時の付着などでロスした分の硝酸鉄（ＩＩＩ）や水も添加して、溶解剥離工程で再利用できる硝酸鉄（ＩＩＩ）含有溶液に液性、液量を調整してもよい。
【００５６】
＜５．銀以外の金属回収工程＞
銀以外の金属回収工程は、再生した硝酸鉄（ＩＩＩ）含有溶液に含まれている銅等の銀以外の金属を回収する。回収方法は、電気分解で析出させたり、水酸化物として沈殿させて回収する方法等を挙げることができる。この金属回収工程では、硝酸鉄（ＩＩＩ）溶液調整工程で調整した水溶液から銅等の不純物を除去することができる。これにより、不純物を含まない硝酸鉄（ＩＩＩ）含有溶液を溶解剥離工程で再利用することができる。
【００５７】
＜６．基材水洗工程＞
基材水洗工程は、溶解剥離工程で得られた銀ロウ分離後の基材片を水洗する。この基材水洗工程は、基材片を水洗して付着液を除去する。これにより、洗浄した基材片は、基材原料の鉄系合金として再利用することができる。
【００５８】
上述の銀の回収方法では、銀ロウ被覆基材を処理対象として説明したが、銀又は銀合金を被覆した基材の場合であっても同様に、基材を損傷させることなく、銀を回収することができる。例えば、銀を被覆した基材の場合には、硝酸鉄再生工程により得られた硝酸鉄（ＩＩＩ）含有溶液から他の金属を除去する必要がないため、そのまま溶解剥離工程で再利用でき、また必要に応じて濃度調整を行うのみで再利用することができる。銀ロウの他に、銀と他の金属の合金の場合でも、上述の場合とほぼ同様であり、含まれている他の金属に合わせて金属の回収方法を選択すればよい。
【００５９】
以上のような銀の回収方法は、溶解剥離工程においてＦｅ３＋イオン量が、常にＦｅ２＋イオンの１．５倍量以上となるように維持することにより、Ａｇの再析出を抑えることができ、基材への銀の残留量を安定的に少なくすることができる。また、この銀の回収方法では、溶解剥離工程にて基材を溶解させることなく、銀又は銀合金を完全に溶解して基材から剥離することができる。これにより、この銀の回収方法では、基材を再利用するあたり必要とされる銀品位にまで低減することができ、かつ損傷がなく、再利用できる形で基材を回収することができる。
【００６０】
また、銀の回収方法では、基材に被覆されていた銀又は銀合金を完全に溶解させ、銀の再析出を抑えることができるため、ほぼすべての銀を回収することができる。
【００６１】
更に、この銀の回収方法では、銀又は銀合金の剥離後の溶液に含まれている２価の鉄イオンを３価の鉄イオンに酸化し、硝酸鉄（ＩＩＩ）含有溶液とすることで、溶解剥離工程で多数回再利用することができる。このため、この銀の回収方法で発生した硝酸を含む溶液は、使い捨てしないため、硝酸を処理する手間やコストを削減でき、更に環境への窒素負荷を軽減することができる。また、この銀の回収方法では、シアンを用いていないため、排水処理設備等を設ける必要がない。以上のことから、この銀の回収方法は、環境への負荷を軽減でき、安全で、経済的に銀を回収することができる。
【実施例】
【００６２】
以下、本発明を適用した具体的な実施例について説明するが、本発明は、これらの実施例に限定されるものではない。
【００６３】
実施例及び比較例では、Ｆｅ−Ｎｉ−Ｃｏ合金からなる板の表面に銀ロウを被覆した材料の加工屑である銀ロウ被覆基材片を原料とした。この原料の品位を以下の表１に示す。なお、分析はＩＣＰ（Ｉｎｄｕｃｔｉｖｅｌｙ  Ｃｏｕｐｌｅｄ  Ｐｌａｓｍａ）を用いて行なった。銀ロウ被覆基材片１ｋｇに含まれる銀ロウ成分量は、銀が２００ｇ、銅が４７ｇである。この量の銀ロウ成分を溶解する際に発生するＦｅ２＋イオンの量は、約３．３ｍｏｌになる。
【００６４】
【表１】
2015221934.tif 000003
【００６５】
＜実施例１＞
実施例１では、銀ロウ被覆基材片１ｋｇと、表２に示す濃度および液量の硝酸鉄（ＩＩＩ）溶液を、容量３０Ｌの図２に示すような撹拌用邪魔板付き回転撹拌槽１に投入し、２０ｒｐｍの回転速度で３時間撹拌混合し、銀ロウを溶解剥離して溶解後の溶液と溶解残渣とからなるスラリーとした。
【００６６】
図２に示す撹拌槽１は、撹拌用邪魔板２を備えた容量３０Ｌの撹拌槽である。撹拌槽１には、円板付撹拌羽根３、及び撹拌槽１の底部の中央から槽内に空気を送り込むエアー供給管４が取り付けられている。また、撹拌槽１には、溶液の液温を測る温度センサー５が取り付けられている。
【００６７】
次に、実施例１では、ヌッチェと濾瓶を用いて、溶解後の溶液と浸出残渣を分離し、浸出残渣を合計３Ｌの水で洗浄して、７５３ｇの基材片を回収した。この基材片の銀品位は、１０ｐｐｍ未満であり、新たな銀ロウ被覆基材の原料として再生できる品位であった。また、基材の溶解ロスは０．２％未満だった。さらに９．７Ｌ回収した溶解後の溶液にも、基材洗浄液中にも、沈殿物は全く観察されなかった。
【００６８】
引き続き、実施例１では、溶解後の溶液を容量１５Ｌの撹拌羽根付き凝集沈殿槽に入れ、２００ｒｐｍで撹拌しながら３６重量％の塩酸（濃塩酸）１３０ｍｌを投入し、塩化銀を生成し、固液分離した銀濃度３．１ｇ／Ｌの脱銀後液を９．２Ｌを得た。
【００６９】
次に、この脱銀後液を図２に示す構成と同様の構成の容量２０Ｌの回転撹拌槽１に入れ、液温を４５℃に加温・維持しながら、エアー供給管５から空気曝気量１０Ｌ／分で３時間かけて空気を供給し、硝酸鉄（ＩＩＩ）の再生を実施した。その結果、液中残留するＦｅ２＋濃度は０．１ｇ／Ｌ未満と、再利用に支障がないレベルにまで低下したことが確認できた。
【００７０】
＜実施例２＞
実施例２では、実施例１と同じ銀ロウ被覆基材片と、表２に示す濃度および液量の硝酸鉄（ＩＩＩ）溶液を、実施例１と同じ回転撹拌槽に投入し、実施例１と同じ撹拌条件にて銀ロウの溶解剥離を実施した。
【００７１】
次に、銀ロウ分離後の基材片を実施例１と同様に水洗浄して、７５２ｇの基材片を回収した。この基材片の銀品位は、１０ｐｐｍ未満であり、問題なく銀ロウ被覆基材原料として再生できる品位であった。また、基材の溶解ロスが０．２％未満であることも確認できた。
【００７２】
実施例２では、銀ロウを溶解した後の溶液中に銀粉状物の析出が少し観察されたため、硬質濾紙とヌッチェと濾瓶を用いた吸引濾過を行った。その結果、９．５Ｌの溶解後の溶液を回収するとともに、析出した銀粉を洗浄・乾燥したところ乾燥状態で４．８ｇの銀粉を回収した。
【００７３】
引き続き、実施例２では、溶解後の溶液を実施例１と同じ凝集沈殿槽に入れて、実施例１と同様の撹拌条件で３６重量％の塩酸１８０ｍｌを投入し、塩化銀を生成し、固液分離して銀濃度４．７ｇ／Ｌの脱銀後液を９．２Ｌ得た。
【００７４】
実施例２では、この脱銀後液を、実施例１と同じ回転撹拌槽に入れ、実施例１と同様の硝酸鉄（ＩＩＩ）の再生を実施したところ、液中残留Ｆｅ２＋濃度が０．１ｇ／Ｌ未満と、再利用に支障がないレベルに低下できたことが確認できた。
【００７５】
＜比較例１＞
比較例１では、重量１ｋｇの銀ロウ被覆基材片と、表２に示す濃度および液量の硝酸鉄（ＩＩＩ）溶液を、実施例１と同じ回転撹拌槽に投入し、実施例１と同じ撹拌条件にて銀ロウを溶解剥離した。
【００７６】
次に、銀ロウ分離後の基材片を実施例１と同様に水洗浄して、７５２ｇの基材片を回収した。この基材片の銀品位は、１００ｐｐｍとなり、そのままでは銀ロウ被覆基材原料として再生できない品位であった。
【００７７】
さらに、比較例１では、溶解後の溶液に銀粉状物の析出も多く観察されたため、実施例２と同様の方法で銀粉の回収を実施した。その結果、銀粉１１．３ｇを分離した。
【００７８】
表２に、実施例及び比較例において、回収した基材片の銀品位、溶解剥離工程後の溶液に含まれていた銀粉量、溶解剥離工程後の溶液中の銀濃度をまとめた。溶解剥離工程後の溶液に含まれていた銀粉量は、銀の還元析出反応により一度溶解したＡｇの析出量といえる。
【００７９】
表２に示す結果から、実施例１では、銀ロウ被覆基材片に含まれていた銀のすべてが溶解しており、溶解剥離後の溶液には銀粉が含まれておらず、銀の還元反応が起きていないことがわかる。したがって、実施例１では、銀ロウ中の銀をすべて回収できることがわかる。また、実施例１では、基材片の銀品位が非常に低いことがわかる。
【００８０】
実施例２は、銀が多少析出したものの、ほとんどの銀が溶解した状態であり、充分に銀を回収できることがわかる。また、実施例２では、実施例１と同様に、基材片に残留する銀品位が非常に低いことがわかる。
【００８１】
一方、比較例１は、実施例と比べて、銀の析出量が多く、銀の溶解量が少ないため、回収できる銀の量が少なくなった。また、比較例１では、基材片の銀品位が非常に高くなった。
【００８２】
【表２】
2015221934.tif 000004
【００８３】
（実施例３）
実施例３では、実施例１と同じ装置と材料を用いて実施例１と同じ方法で銀ロウ被覆基材を溶解し、脱銀した脱銀後液（硝酸鉄溶液）を得た。この脱銀後液（硝酸鉄溶液）を９００ｍｌ分取し、容量２Ｌの図２に示すような回転撹拌槽１に入れて加温し、同時に撹拌槽１の底部の中央へエアー供給管４からエアレーションを行い、円板付撹拌羽根３を用いて撹拌して酸化した。
【００８４】
酸化の程度は、銀・塩化銀電極を参照電極として撹拌槽１中に装入し、銀−塩化銀電極を参照電極として測定した酸化還元電位（ＯＲＰ）が、ほぼＩＩＩ価の鉄イオンの形態となるＯＲＰ８１０ｍＶに到達するまでの時間で評価した。酸化還元電位の変化を図３に示す。なお、以降に示す酸化還元電位の値は、銀−塩化銀電極を用いた測定値である。
【００８５】
図３に示すように、脱銀後液を６０℃に維持した場合には、酸化還元電位が８１０ｍＶ以上となるまでに１〜２時間程度の短時間で到達し、実施例１における３時間よりも早く酸化できた。
【００８６】
また、酸化終了時の脱銀後液（硝酸鉄溶液）中の鉄（ＩＩ）濃度は、表３に示すように、酸化前の１９ｇ／ｌから０．１ｇ／ｌ未満に減少し、再利用に支障のないレベルにまで低下していることが確認できた。
【００８７】
（比較例２）
比較例２では、脱銀後液（硝酸鉄溶液）を室温に維持して酸化したこと以外は実施例３と同様にして行った。比較例２では、酸化に１０時間以上の時間を要した。
【００８８】
実施例３及び比較例２の結果から、脱銀後液（硝酸鉄溶液）の液温を４５℃以上に加温してＦｅ２＋の酸化を行う方が効率よく酸化できることがわかる。
【００８９】
【表３】
2015221934.tif 000005
【００９０】
＜実施例４＞
実施例４では、銀ロウ被覆基材片１ｋｇと、表４に示す組成の鉄濃度として６７ｇ／Ｌに調製した硝酸鉄（ＩＩＩ）溶液１０Ｌを、図２に示す容量３０Ｌの撹拌用邪魔板付き回転撹拌槽１に投入し、２０ｒｐｍの回転速度で３時間撹拌混合し、銀ロウを溶解剥離して溶解後の溶液と溶解残渣とからなるスラリーとした。
【００９１】
次に、実施例４では、ヌッチェと濾瓶を用いて、溶解後の溶液と浸出残渣を分離し、浸出残渣を合計３Ｌの水で洗浄して、７５３ｇの基材片を回収した。この基材片の銀品位は、１０ｐｐｍ未満であり、新たな基材原料として再生できる品位であった。また、基材の溶解ロスは０．２％未満だった。さらに９．７Ｌ回収した溶解後の溶液にも、基材洗浄液中にも、沈殿物は全く観察されなかった。回収した溶解後の溶液（溶解後液）の銀と銅の濃度を表４に示す。
【００９２】
引き続き、実施例４では、溶解後の溶液を容量１５Ｌの撹拌羽根付き凝集沈殿槽に入れ、２００ｒｐｍで撹拌しながら３６重量％の塩酸（濃塩酸）１４５ｍｌを投入し、塩化銀を生成し、固液分離した銀濃度１．１ｇ／Ｌの脱銀後液９．５Ｌを得た。
【００９３】
次に、この脱銀後液を図２に示す構成と同様の容量２０Ｌの撹拌曝気槽１に入れ、液温を５５℃に加温・維持しながらエアー供給管５から空気曝気量１０Ｌ／分で空気を供給し、３時間かけて硝酸鉄（ＩＩＩ）の再生を実施した。その結果、液中に残留するＦｅ２＋濃度は０．１ｇ／Ｌ未満となり、再利用に支障がないレベルにまで低下した。
【００９４】
硝酸鉄再生工程で得られた再生後液８．８Ｌの鉄と銅の濃度は、表４に示す値であったため、これに溶解剥離工程で液中に加わった銅量と当量分の硝酸（０．６８ｍｏｌ分）と固液分離時の液ロスにより失った３価鉄４５ｇ分の硝酸鉄（ＩＩＩ）試薬を補填した上で、液量を１０．０Ｌに調整した。その後、２回目の溶解剥離工程へ繰り返した。調整後の硝酸鉄（ＩＩＩ）溶液（調整後液）の組成を表４に示す。
【００９５】
硝酸鉄（ＩＩＩ）溶液を繰返し液として用いる他は、１回目と同じ条件で原料１ｋｇの溶解剥離処理を実施したところ、回収・水洗した基材片の銀品位は、１０ｐｐｍ未満であり、新たな基材原料として再生できる品位であった。この結果から、硝酸鉄再生工程後の硝酸鉄（ＩＩＩ）溶液の硝酸イオン濃度を調整することにより、再利用した硝酸鉄（ＩＩＩ）溶液であっても、銀合金を溶解し、再利用できる基材片が得られることがわかる。
【００９６】
＜実施例５＞
実施例５では、実施例４に準じて更に４回繰返し利用して、合計５回目の再生を行った後の硝酸鉄（ＩＩＩ）溶液を用いる他は、実施例４と同様の溶解剥離処理を行った。５回目の再生を行った後の液の組成は表４に示す通りである。合計６回目の溶解剥離処理後に回収して実施例４と同様の洗浄処理を行った基材片の銀品位は、１０ｐｐｍ未満であり、新たな基材原料として再生できる品位であった。また、基材の溶解ロスは０．２％未満だった。さらに回収した溶解後の溶液にも、基材洗浄液中にも、沈殿物は全く観察されなかった。回収した溶解後の溶液（溶解後液）の銀と銅の濃度を表４に示す。
【００９７】
引き続き、回収した溶解後液を対象に、実施例４と同じ条件で塩化銀生成工程の処理を実施し、脱銀後液９．３Ｌを得た。更に脱銀後液に対して、実施例４と同じ処理条件で３時間の硝酸鉄（ＩＩＩ）再生処理を実施した結果、液中に残留するＦｅ２＋濃度は０．１ｇ／Ｌ未満となり、再利用に支障がないレベルにまで低下した。
【００９８】
硝酸鉄再生工程で得られた再生後液８．８Ｌの鉄と銅の濃度は、表４に示す値であったため、これに０．６７ｍｏｌ分の硝酸と３価鉄６３ｇ分の硝酸鉄（ＩＩＩ）試薬を補填した上で、液量を１０．０Ｌに調整した。その後、合計７回目の溶解剥離工程を行った。調整後の硝酸鉄（ＩＩＩ）溶液（調整後液）の組成を表４に示す。
【００９９】
硝酸鉄（ＩＩＩ）溶液を繰返し液として用いる他は、１回目と同じ条件で原料１ｋｇの溶解剥離処理を実施したところ、回収・水洗した基材片の銀品位は、１０ｐｐｍ未満であり、新たな基材原料として再生できる品位であった。この結果から、硝酸鉄再生工程の硝酸鉄（ＩＩＩ）溶液の硝酸イオン濃度を調整することにより、再利用及び複数回酸化再生した硝酸鉄（ＩＩＩ）溶液であっても、銀合金を溶解し、再利用できる基材片が得られることがわかる。
【０１００】
＜比較例３＞
比較例３では、溶解剥離工程と塩化銀生成工程は、実施例４に準じて行った。溶解剥離処理後に回収して実施例４と同様の洗浄処理を行った基材片の銀品位は、１０ｐｐｍ未満であり、新たな基材原料として再生できる品位であった。また、基材の溶解ロスは０．２％未満だった。更に、回収した溶解後の溶液（溶解後液）にも、基材洗浄液中にも、沈殿物は全く観察されなかった。回収した溶解後液の銀と銅の濃度を表４に示す。
【０１０１】
引き続き、回収した溶解後液を対象に、実施例４と同じ条件で塩化銀生成工程の処理を実施し、脱銀後液９．５Ｌを得た。
【０１０２】
ここで、比較例３では、硝酸鉄再生処理の前に、溶解剥離工程で液中に加わった銅量と当量分の硝酸（０．６８ｍｏｌ分）を添加した後、実施例４と同じ処理条件で３時間の硝酸鉄（ＩＩＩ）再生処理を実施した。その結果、液中Ｆｅ２＋は３．２ｇ／Ｌであり、そのまま次の溶解剥離工程には再利用できないレベルであった。したがって、硝酸の補填を硝酸鉄再生処理の前に行うと、酸化再生工程の反応効率が悪化し、硝酸鉄（ＩＩＩ）溶液の再生利用を効率が悪く経済的に行うことができないことがわかる。この結果から、硝酸鉄再生処理の前に硝酸イオンの濃度を調整すると、Ｆｅ（ＩＩＩ）イオンの再生及び硝酸鉄（ＩＩＩ）溶液の再生利用の効率が悪くなることがわかる。
【０１０３】
＜比較例４＞
比較例４では、溶解剥離工程と塩化銀生成工程を、実施例５に準じて行った。
溶解剥離処理後に回収して実施例４と同様の洗浄処理を行った基材片の銀品位は、１０ｐｐｍ未満であり、新たな基材の原料として再生できる品位であった。また、基材の溶解ロスは０．２％未満だった。更に、回収した溶解後の溶液にも、基材洗浄液中にも、沈殿物は全く観察されなかった。回収した溶解後の溶液（溶解後液）の銀と銅の濃度を表４に示す。
【０１０４】
引き続き、回収した溶解後液を対象に、実施例４や実施例５と同じ条件で塩化銀生成工程の処理を実施し、脱銀後液９．４Ｌを得た。
【０１０５】
ここで、比較例４では、比較例１と同様、硝酸鉄再生処理の前に、溶解剥離工程で液中に加わった銅量と当量分の硝酸（０．６７ｍｏｌ分）を添加した後、実施例４と５と同じ処理条件で３時間の硝酸鉄（ＩＩＩ）再生処理を実施した結果、液中Ｆｅ２＋は５．４ｇ／Ｌと、そのまま次の溶解剥離工程には再利用できないレベルであった。この結果から、硝酸鉄再生処理の前に硝酸イオンの濃度を調整し、溶解剥離工程から塩化銀生成工程を複数回繰り返すと、Ｆｅ２＋の濃度が更に高くなり、Ｆｅ（ＩＩＩ）イオンの再生及び硝酸鉄（ＩＩＩ）溶液の再生利用を効率がより悪くなることがわかる。
【０１０６】
【表４】
2015221934.tif 000006
【０１０７】
以上のことから、本発明を適用することによって、シアンのような有毒物を使用することなく、鉄系合金基材表面に塗布又は成膜した銀系合金を、基材を損ねることなく溶解分離して、銀の回収率が高く、基材も銀もそれぞれ経済的に回収して再生利用できることがわかる。また、本発明を適用することによって、Ｆｅ２＋を酸化する際に、脱銀後液の液温を４５℃以上、７０℃以下の範囲内にすることで、酸化を短時間で行うことができ、効率良く銀を回収できることがわかる。また、本発明を適用することによって、硝酸鉄再生工程後に、溶解剥離工程で溶解した銀以外の銀合金成分と当量の硝酸イオンを補充することによって、硝酸鉄（ＩＩＩ）溶液を多数回繰返し利用することができ、酸化鉄再生工程を効率良く行うことができる。
【符号の説明】
【０１０８】
１  回転撹拌槽、２  撹拌用邪魔板、３  円板付撹拌羽根、４  エアー供給管、５  温度センサー
【図１】
2015221934.tif 000007
【図２】
2015221934.tif 000008
【図３】
2015221934.tif 000009